Brevet FR2521127A1 — publié le 19830812

_ I - Procédé et dispositif pour la réalisation de parois déformables élastiquement en fibres de carbone. L'invention concerne un procédé de réalisa- tion de parois en fibres de carbone déformables élasti- quement par rapport à une forme d'équilibre. Selon l'invention, pour fabriquer de telles parois, on utilise un substrat ou texture souple de fibres de carbone, étant entendu qu'on appelle ici texture souple l'ensemble d'une ou plusieurs couches indépendantes de parois réalisées par tout pro- cédé textile connu (tissage, tressage, tricotage, feu- trage, aiguilletage, etc); on impose à cette texture la forme d'équilibre voulue et on fige la texture dans cette forme d'équilibre par formation autour des fibres d'une gaine mince de carbone pyrolytique infiltré en profondeur en phase vapeur à haute température dans le substrat La formation d'une mince pellicule autour de chaque fibre de la texture donne à l'ensemble une élas- ticité qui permet à la structure de revenir à sa forme d'équilibre au repos par rappel élastique après avoir été déformée sous l'effet d'une sollicitation quelconque. La texture utilisée peut être une gaine tres- see, comprimée axialement ou au contraire étirée axia- lement pour lui donner sa forme d'équilibre une fois figée Une telle texture permet la réalisation de tubes ou conduits souples et extensibles, destinés à être fi- xés par leurs deux extrémités à deux embouts dont la position respective est variable dans l'espace dans des limites données tout en assurant l'écoulement d'un fluide sans perturba- tions dans toutes les positions prises par les embouts. De nombreux dispositifs existent sur le mar- ché, soit sous forme dce conduits plastiques ou à base de caoutchouc, soit sous forme de textures tissées ou tressées à partir de polymères, ces textures pouvant être armées par un renfort métallique enrubané. -2- En général, ces conduits ne sont pas exten- sibles longitudinalement et ne supportent pas un désa- xage ou un coude trop prononcé sans s'aplatir ou se détériorer. Leur tenue en température, limitée à celle des matériaux constitutifs, ne dépasse pas de ce fait quelques centaines de degrés. Selon un des aspects de l'invention, on peut réaliser des conduits extensibles longitudinalement, résistant à l'aplatissement et tenant à des températu- res supérieures à 1000 C. De façon avantageuse et non limitative, les. textures obtenues en fibres de carbone traitées au pyro- carbone donnent des etructures biocompatibles utilisa- b-les comme prothèses et notamment comme prothèses vasculai- res et renforcements cutané: ou cartilagineux. L'invention concerne également un dispositif pour la fabrication de ces textures déformables, com- prenant un outil dont une surface correspond à la for- me d'équilibre à donner à la structure, et des moyens de maintien de la texture en position fixe par rapport à ladite surface dans sa forme d'équilibre. D'autres caractéristiques et avantages de l'invention ressortiront de la description suivante de plusieurs réalisations préférentielles, faite en référence aux dessins annexés sur lesquels: la figure I représente une gaine de fibres tressée avant traitement; les figures 2 et 3 représentent le main- tien à la forme d'équilibre de la texture de la figu- re 1, selon deux modes de réalisation correspondant à des taux de compression de la texture différents; les figures 4 et 5 représentent les textu- res des figures 2 et 3 au repos (en traits pleins) et en extension sous une force de 100 g ( en traits -3- pointillés) les figures 6 et 7 représentent les textu- res des figures 2 et 3 en position coudée; les figures 8 et 9 représentent un autre mode de réalisation d'une texture conforme à l'inven- tion, une valve cardiaque, respectivement fermée dans sa forme de repos, et ouverte sous l'influence d'un écoulement; les figures 10 et Il représentent une va- riante de la valve cardiaque des figures 8 et 9. Les figures 1 à 7 montrent des réalisations de conduits vasculaires en fibres de carbone qui pos- sèdent des propriétés optimales d'hgmocompatibilité. Sur la figure I est représentée une gaine 1 tressée avec 32 mèches de 1000 filaments sur un diamè- tre intérieur de 3 mm Le tronçon de gaine brute fait mm. Afin de lui donner, par compression, la for- me d'équilibre désirée, on enfile la gaine sur un man- drin 2 de graphite, au moins partiellement filets, par exemple à ses deux extrémités pour y visser des écrous de maintien 3 permettant de régler le taux de compres- sion choisi. Selon la figure 2, la gaine est comprimée à un taux de 1/3 (rapport longueur comprimée sur lon- gueur brute) sur un diamètre de 5 mm. On fige cette forme comprimée par infiltra- tion de l'ensemble par du pyrocarbone en phase vapeur à haute température selon les techniques connues du dépôt chimique en phase vapeur. Le dosage du traitement est étudié de maniè- re à obtenir autour de chaque filament élémentaire de carbone (de l'ordre de 8 p de diamètre) un film de pyrocarbone d'épaisseur inférieure à 1),P Ce film de pyrocarbone fige chaque filament dans sa forme main- tenue sur l'outillage et lui procure une plus ou moins grande flexibilité selon son épaisseur. Une fois extrait de son mandrin (figure 4)le conduit 1 ' conserve la forme imposée par l'outillage, mais il est capable de subir des déformations de gran- de amplitude et de revenir à sa forme d'équilibre sans altération. La figure 4 montre le tube libre à spires jointives obtenu, dont la raideur d'extensibilité longitudinale varie selon le traitement, et peut par exemple atteindre 120 Z d'allongement sous 100 grammes force. A 100 Z d'allongement le rétrécissement dia- mâtral est de 25 Z La pression d'écrasement est de l'ordre de 0,5 bar Ce tube libre flexible est insen- sible à l'effet d'écrasement ou de pliure sous de fai- bles rayons de courbure (allant jusqu'à R' ^ deux fois le diamètre, figure 6) ou sous une déformation en torsion. En prenant un taux de compression de 1/6 (figure 3), on va jusqu'à faire "flamber"la texture tressée, et on obtient un tube ondulé en accordéon 1 " dont la raideur d'élongation axiale est encore plus faible (par exemple 300 Z d'allongement sous 100 g force, figure 5) A 100 Z d'allongement, le rétrécis- sement diamétral est de 20 Z et la pression d'écrase- ment supérieure à 1 bar Le tube peut supporter sans écrasement d'être coudé avec un rayon R" de courbure égal au diamètre du tube. Un avantage du procédé de l'invention en chirurgie vasculaire est de pouvoir obtenir, avec du carbone pur, des conduits flexibles que l'on ne peut pas réaliser par tissage ou tricotage direct, soit avec des fibres polymères, soit avec des fibres de carbone. -5- La texture comprimée dans sa position au re- pos offre une compacité suffisante pour que la porosi- té résiduelle soit traitée par les moyens habituels utilisés avec les textures polymères. Le procédé de fabrication est applicable à tous diamètres de gaine et à des formes géométriques qui ne sont pas nicessairgment de révolution On peut obte- nir ainsi des conduits de 16 mm de diamètre pour des prothèses trachéales comportant un méplat En retrous- sant les extrémités de la gaine sur elle-même, les bords de la prothèse ne s'effilochent pas. Selon un autre mode de réalisation particu- lièrement avantageux, on peut fabriquer des valves an- ti-retour, notamment des valves cardiaques. La figure 8 montre une valve anti-retour 10 en position de repos, comprenant une couronne il à l'intérieur de laquelle un ruban continu souple 12 s'enroule en spires tronconiques successives. Dans cette position de repos, le ruban for- me donc une pseudo-membrane étanche, de forme conique, ayant, dans un exemple précis de réalisation, 25 mm de diamètre à la base et 18 mm de hauteur, la couronne faisant quant à elle 5 mm de hauteur. Chaque spire tronconique recouvre partielle- ment la précédente qui lui est-intérieure Le recouvre- ment se fait dans le sens de la base du c 8 ne vers le sommet par appui de la spire la plus petite sur celle du tour suivant et ainsi de suite, en commençant l'en- roulement par la spire centrale 14, laquelle est con- formée en c 8 ne (de façon à assurer l'étanchéité à son niveau) Ce cône peut être percé d'un orifice ca- libré pour assurer une fuite en retour contrôlée. La valve 10 garde la position fermée repré- sentée sur la figure 8 tant que la différence de pres- sion du fluide s'exerce dans le sens de la flèche 15, -6- ou encore lorsque cette différence de pression est nulle. Lorsque la différence de pression du flui- de s'exerce dans l'autre sens, comme représenté par la flèche 17 de la figure 9, la valve 10 passe, sous l'ef- fet de cette pression, dans une seconde position résul- tant d'un équilibre entre la force de rappel élastique des spires du ruban vers la première position et l'ef- fort de pression dynamique du fluide. Pour former cette valve le ruban générateur de la pseudo-spirale est soit découpé dans la texture à plat dans son plan, soit obtenu directement par tissage spé- ciel en hélice à plat à diamètre évolutif, soit construit à partir de secteurs an- gulaires préalablement découpés dans le plan puis rac- cordés suivant une génératrice, l'ensemble constituant l'hélice précédente. Le formage de la pseudo-spirale conique se fait sur outillage conique en commençant par le centre conique plein La forme développée et l'angle du cône sont adaptés pour qu'une fois l'enroulement terminé, les génératrices au droit du recouvrement des spires soient parallèles. Le formage de la couronne -circulaire ne présente pas de difficulté particulière en utilisant ici également un ruban de tissu de carbone ourlé et cintré au diamètre voulu sur outillage. L'intégration de la couronne sur le cône se fait par recouvrement de la dernière spire sur l'ourlet intérieur, comme on le voit sur la figure 8. Les deux éléments peuvent être réunis par une couture en fil de carbone ou un scellement au carbone,. Le traitement du tissu au pyrocarbone in- 7- tervient ensuite pour lui donner la raideur élastique voulue: un outillage réfractaire adéquat ou une cou- ture provisoire avec un fil d'un matériau s'éliminant à haute température, permet de maintenir la pseudo- spirale en position fermée, les spires étant en con- tact au droit de leur recouvrement. Ce traitement se fait à haute température (au-dessus de 9000 C)par infiltration de pyrocarbone en phase vapeur dans la trame même de la texture Cet "empesa- ge" au carbone associé à la nature même des fibres de carbone, fige la pseudo-spirale dans une position de repos stable qui, dès qu'on tente de l'e-n écarter par déplacement axial du sommet vers le base, entraîne un effort de rappel induit par la contrainte de flexion/ torsion qui se manifeste aussitôt dans la section cou- rante transversale du ruban spiralé. Les performances d'une telle valve sont en mesure de satisfaire les conditions de fonctionnement d'une valve naturelle Dans un exemple particulier de réalisation, il a été mesuré les caractéristiques suivantes tenue de la pseudo-spirale à la pression retour: supérieure à 250 mm Hg, valeur spécifiée pour les valves biologiques surpression d'ouverture inférieure à 10 mm Hg spécifiés fuite avec valve brute de traitement cm 3/s d'eau sous 25 mm Hg débit à pleine ouverture supérieur à 500 cm 3/s d'eau sous 25 mm Hg déplacement total du sommet à plein débit mm fréquence propre dans l'air sensiblement égale à 10 Hz masse de la spirale: 0,4 g et diamètre 0 25 mm très grande résistance à la fatigue tant que les déformations restent modérées. Le conditionnement préalable de la valve juste avant implantation, s'opère selon le procédé connu de l'imperméabilisation de la texture des spi- res par coagulation sanguine pré-opératoire. L'implantation consiste à-insérer dans le sens voulu la valve conique munie de sa couronne per- pendiculairement dans le conduit aortique sans se soucier de l'orientation angulaire, puis à suturer à travers les mailles du tissu constitutif la couron- ne et la paroi vasculaire à l'endroit désiré. Le fonctionnement en circulation cardiaque normale repose sur la propriété des matériaux carbonés de se recouvrir d'un néotissu de IOO 1 u au plus d'e; paisseur finale au bout de deux mois lorsque la textu- re est baignée par le flux sanguin Ce néotissu achève l'imperméabilisation de la texture et crée un état de surface homogène favorisant l'étanchéité au droit du recouvrement des spires Le battement permanent des spires avec un écartement de plus de 3 mm empêche la formation de thrombose. Par ailleurs, une colonisation tissulaire intervient au niveau de la couronne contre la paroi vasculaire. Selon le type de valve mitrale ou tri- cuspide des architectures différentes peuvent être nécessaires Une variante peut ainsi se réaliser à partir d'une forme au repos plane (figures 10 et 11) donc moins encombrante dans le sens amont (valve di- te"plate"). Dans ce cas, les spires tronconiques, à largeur évolutive ou constante, sont en appui à re- couvrement total de façon que 'Leur bordure amont et/ ou aval, reste dans un même plan, quand la valve est au repos. Une autre application de l'invention pour des valves cardiaques consiste à partir d'une forme tubulaire en tissu de carbone, dont on rapproche le bord sous forme de trois lèvres, l'élasticité des lè- vres étant assurée par le traitement au pyrocarbone. Un autre type d'application du procédé de l'invention à une texture en forme de gaine peut se faire en maintenant la gaine en extension sur son man- drin: la tresse obtenue offre alors une grande rai- deur d'allongement et devient un élément de renfort tendineux ou ligamentaire ayant une élasticité de 10 % à rupture au lieu d'une élasticité nulle-avec des fi- bres uniquement longitudinales. Selon encore une autre application de l'in- vention, on part d'une texture plane en tissu "toile" de carbone, qu'on fige dans cette configuration en la maintenant entre des plateaux de graphite et en la trai- tant au pyrocarbone On obtient ainsi une paroi plane à laquelle est conférée un rappel élastique, dès défor- mation, d'autant plus important que le rayon de cintra- ge de la texture déformée est plus grand La texture obtenue peut notamment être utilisée pour le renforce- ment cartilagineux des parois auriculaires en chirurgie vétérinaire pour redressement des oreilles de chien. - REVENDICATIONS 1 Procédé de réalisation de parois en fi- bres de carbone, déformables élastiquement par rapport à une forme d'équilibre, caractérisé en ce qu'on utilise une texture souple ( 1, 12) de fibres de carbone, on impose à cette texture la forme d'équilibre ( 1 ', 1 ", 10) et on fige la texture dans cette forme d'équilibre par formation autour des fibres d'une gaine mince de carbone pyrolitique infil- tré en profondeur en phase vapeur à haute température. 2 Procédé selon la revendication 1, carac- térisé en ce qu'on impose à la texture ( 1, 12) sa forme d'équilibre ( 1 ', 1 ", Q 0) en la maintenant contre la sur- face d'un outil ( 2) correspondant à ladite forme. 3 Procédé selon la revendication 2, carac- térisé en ce qu'on impose à la texture une forme plane par utilisation de plateaux de maintien. 4 Procédé selon la revendication 1, carac- térisé en ce qu'on impose à la texture sa forme d'équi- libre par couture à l'aide d'un fil disparaissant à hau- te température. Procédé selon l'une quelconque des reven- dications 1 à 4, caractérisé en ce qu'on utilise comme texture une gaine tressée ( 1) qu'on comprime axialement pour lui imposer sa forme d'équilibre ( 1 ', 1 "). 6 Procédé selon l'une quelconque des re- vendications I à 4, caractérisé en ce qu'on utilise com- me texture une gaine tressée ( 1) qu'on maintient en ex- tension axiale pour lui imposer sa forme d'équilibre. 7 Procédé selon l'une quelconque des reven- dications 5 ou 6, caractérisé en ce qu'on place la gai- ne tressée ( 1) autour d'un mandrin ( 2) pour lui imposer sa forme d'équilibre. 8 Procédé selon l'une quelconque des reven- dications I à 4, caractérisé en ce qu'on utilise comme texture un ruban tissé ( 12) qu'on enroule en pseudo- spirale conique ( 10) pour lui donner sa forme d'équili- bre. 9 Dispositif pour la fabrication de struc- tures déformables élastiquement par rapport à une forme d'équilibre, caractérisé en ce qu'il comprend un outil en graphite ( 2) dont une surface correspond à la forme d'équilibre à donner à la structure et des moyens de maintien ( 3) de la texture en position fixe par rapport à ladite surface. 10 Dispositif selon la revendication 9, caractérisé en ce que l'outil est un mandrin ( 2) en gra- phite au moins partiellement fileté et en ce que les moyens de maintien sont des écrous ( 3) coopérant avec le filetage du mandrin.